СПОСОБ ИЗГОТОВЛЕНИЯ И КОМПОЗИЦИЯ ПРОКЛАДОК ДЛЯ ЗАЩИТЫ ОТ КАМЕНИСТОЙ ПОРОДЫ ИЗ ВСПЕНЕННОГО ПВХ-П

1. Композиция пластифицированного ПВХ для экструзии вспененного материала, содержащего поливинилхлорид, по меньшей мере один пластификатор, по меньшей мере одну затравку и химическое газообразующее средство, в которой композиция пластифицированного ПВХ представляет собой сухую смесь, содержащую 0,5-5% мас. одной или нескольких затравок и 0,1-3% мас. химического газообразующего средства.
2. Композиция пластифицированного ПВХ по п. 1, отличающаяся тем, что по меньшей мере одна завтравка содержит или представляет собой тальк.
3. Композиция пластифицированного ПВХ по п. 1 или 2, отличающаяся тем, что химическое газообразующее средство представляет собой бикарбонат натрия.
4. Композиция пластифицированного ПВХ по любому из пп. 1-3, дополнительно содержащая высокомолекулярный акриловый полимер в качестве вспомогательной добавки для вспенивания, причем композиция пластифицированного ПВХ содержит не более 9% мас., предпочтительно, не более 3% мас., высокомолекулярного акрилового полимера, при этом акриловый полимер, предпочтительно, представляет собой высокомолекулярный ПММА.
5. Композиция пластифицированного ПВХ по любому из пп. 1-4, отличающаяся тем, что количество одной или нескольких затравок, предпочтительно, талька, составляет от 0,5 до 3% мас., предпочтительно, от 0,7 до 2% мас., и/или количество химического газообразующего средства, предпочтительно, бикарбоната натрия, составляет от 0,3 до 1% мас., предпочтительно, от 0,4 до 0,7% мас.
6. Композиция пластифицированного ПВХ по любому из пп. 4-5, отличающаяся тем, что количество высокомолекулярного акрилового полимера, предпочтительно, высокомолекулярного ПММА, составляет по меньшей мере 0,1% мас., предпочтительно, по меньшей мере 0,3% мас.
7. Композиция пластифицированного ПВХ по любому из пп. 1-6, дополнительно содержащая наполнитель, предпочтительно, мел и/или стабилизатор.
8. Композиция пластифицированного ПВХ по любому из пп. 1-7, содержащая:
a) от 20 до 70% мас., предпочтительно, от 30 до 60% мас., поливинилхлорида,
b) от 0,5 до 5% мас., предпочтительно, от 1 до 3% мас., одного или нескольких стабилизаторов,
c) от 0 до 9% мас., предпочтительно, от 0,1 до 9% мас., более предпочтительно, от 0,3 до 3% мас., высокомолекулярного акрилового полимера, предпочтительно, высокомолекулярного ПММА,
d) от 15 до 45% мас., предпочтительно, от 20 до 40% мас., одного или нескольких пластификаторов,
e) от 5 до 45% мас., предпочтительно, от 10 до 30% мас., одного или нескольких наполнителей,
f) от 0,5 до 5% мас., предпочтительно, от 0,5 до 3% мас., одной или нескольких затравок, предпочтительно, талька, и
g) от 0,1 до 3% мас., предпочтительно, от 0,3 до 1% мас., химического газообразующего средства, предпочтительно, бикарбоната натрия,
при этом предпочтительно композиция пластифицированного ПВХ содержит:
a) от 40 до 51% мас. поливинилхлорида,
b) от 1,5 до 2,5% мас. одного или нескольких стабилизаторов,
c) от 0 до 2% мас., предпочтительно, от 0,3 до 2% мас., высокомолекулярного акрилового полимера, предпочтительно, высокомолекулярного ПММА,
d) от 26 до 31% мас. одного или нескольких пластификаторов,
e) от 15 до 25% мас. одного или нескольких наполнителей,
f) от 0,5 до 2% мас. одной или нескольких затравок, предпочтительно, талька, и
g) от 0,3 до 1% мас., предпочтительно, от 0,4 до 0,7% мас., химического газообразующего средства, предпочтительно, бикарбоната натрия.
9. Способ изготовления изделия из вспененного пластифицированного ПВХ, включающий стадию экструзии со вспениванием сухой смеси композиции пластифицированного ПВХ по любому из пп. 1-8 с помощью экструзионной установки с экструдером и мундштуком.
10. Способ по п. 9, отличающийся тем, что цилиндр экструдера содержит по меньшей мере зону пластикации и сжатия и зону гомогенизации на выходном конце зоны пластикации и сжатия, и экструзию проводят при температурном профиле цилиндра с максимальной температурой в секции зоны пластикации и сжатия и пониженной температурой за выходным концом указанной секции, причем максимальная температура, предпочтительно, по меньшей мере на 5°С выше, предпочтительно, по меньшей мере на 10°С выше, минимальной температуры в зоне гомогенизации.
11. Способ по п. 10, отличающийся тем, что максимальная температура имеет значение в диапазоне от 185°С до 215°С, предпочтительно, от 190 до 210°С.
12. Способ по любому из пп. 9-11, в котором статический смеситель расплава установлен между цилиндром экструдера и мундштуком и/или в котором мундштук содержит перфорированную пластину со множеством сопловых отверстий.
13. Способ по любому из пп. 9-12, отличающийся тем, что коэффициент сжатия на выходе выпускного отверстия мундштука имеет значение более 5:1, предпочтительно, более 10:1.
3
14. Изделие из вспененного пластифицированного ПВХ, получаемое способом по любому из пп. 9-13, отличающееся тем, что изделие из вспененного пластифицированного ПВХ, предпочтительно, имеет плотность пеноматериала в диапазоне от 0,88 до 0,96 г/см и закрытоячеистую структуру, причем диаметр ячейки, предпочтительно, имеет значение в диапазоне от 20 до 200 микрон.
15. Изделие из вспененного пластифицированного ПВХ по п. 14, отличающееся тем, что изделие представляет собой нетканый материал, сформированный из множества волокон.
16. Использование изделия из вспененного пластифицированного ПВХ по п. 14 или 15 в качестве прокладки для защиты от каменистой породы, кровельных и водонепроницаемых мембран, водонепроницаемых уплотнений и гидрошпонок, труб и шлангов, герметиков или кабельных оболочек.